МАССА ДЛЯ ИЗГОТОВЛЕНИЯ ИЗДЕЛИЙ ДЕКОРАТИВНО-ХУДОЖЕСТВЕННОГО НАЗНАЧЕНИЯ
MASS TO MANUFACTURE ITEMS OF DECORATIVE AND ART PURPOSE

Изобретение относится к области технологии силикатов и касается составов масс, которые могут быть использованы для изготовления изделий (плит, панно и др.) декоративно-художественного назначения.
Известна базальтовая или черная египетская масса следующего состава, вес.ч.: красная глина 500; жженая охра 75; перекись марганца 75 [1].
Задачей изобретения является снижение объемного веса изделий, полученных из керамической массы.
Технический результат достигается тем, что масса для изготовления изделий декоративно-художественного назначения, содержащая красную глину, жженую охру, перекись марганца, дополнительно включает дробленое пеностекло при следующем соотношении компонентов, мас.%: красная глина 18-22; жженая охра 1-2; перекись марганца 2-3; дробленое пеностекло 75-77.
В таблице приведены составы массы.
Таблица
Компоненты
Состав, мас.%:
1
2
3
Красная охра
18
20
22
Жженая охра
2
2
1
Перекись марганца
3
2
2
Дробленое пеностекло
77
75
75
В составе массы используют красные глины любых месторождений. Используют любое пеностекло, дробленное до получения частиц размером 2-3 мм.
Компоненты дозируют в требуемых количествах, смешивают и готовят керамическую массу с влажностью 18-24%. Из керамической массы пластическим способом формуют изделия требуемой конфигурации. Затем изделия сушат до влажности 1-3% и направляют на обжиг, который проводят при температуре 950-1150°С.
Объемный вес полученных из керамической массы изделий снижается на 10-20% в сравнении с изделиями, полученными из известной массы [1].
Источники информации
1. Гехт Г. Керамика. Л. - М.: Главная редакция химической литературы. 1938. - С.338.